УЛУЧШЕННЫЙ СПОСОБ АНТИКОРРОЗИОННОЙ ПРЕДВАРИТЕЛЬНОЙ ОБРАБОТКИ МЕТАЛЛИЧЕСКОЙ ПОВЕРХНОСТИ, ПРЕДСТАВЛЯЮЩЕЙ СОБОЙ СТАЛЬ, ОЦИНКОВАННУЮ СТАЛЬ, АЛЮМИНИЙ, АЛЮМИНИЕВЫЙ СПЛАВ, МАГНИЕВЫЙ И/ИЛИ ЦИНКО-МАГНИЕВЫЙ СПЛАВ

1. Способ антикоррозионной предварительной обработки металлической поверхности, представляющей собой сталь, оцинкованную сталь, алюминий, алюминиевый сплав, магниевый и/или цинко-магниевый сплав, где металлическую поверхность приводят в контакт с
I) кислотным водным составом А, который содержит a1) по меньшей мере одно соединение, выбранное из группы, состоящей из соединений титана, циркония и гафния, и
II) водным составом Б, который содержит б1) по меньшей мере одну (мет)акрилатную смолу и б2) по меньшей мере одну фенольную смолу,
где при этом металлическую поверхность приводят в контакт
I) сначала с составом А, а затем с составом Б,
II) сначала с составом Б, а затем с составом А и/или
III) одновременно с составом А и составом Б.
2. Способ по п. 1, где металлическую поверхность приводят в контакт сначала с составом А, а затем с составом Б.
3. Способ по п. 1 или 2, где по меньшей мере одна (мет)акрилатная смола б1) представляет собой сополимер сложного метакрилового эфира и акриловой кислоты.
4. Способ по п. 3, где по меньшей мере одна (мет)акрилатная смола б1) представляет собой сополимер метилметакрилата и акриловой кислоты.
5. Способ по п. 4, где по меньшей мере одна (мет)акрилатная смола б1) содержит 80 - 98% по массе метилметакрилата и 2 - 20% по массе акриловой кислоты (в сумме: 100% по массе), предпочтительно 85-95% по массе метилметакрилата и 5-15% по массе акриловой кислоты (в сумме: 100% по массе).
6. Способ по любому из предыдущих пунктов, где по меньшей мере одна (мет)акрилатная смола б1) дополнительно содержит гидроксильные, силильные, алкильные, арильные, гетероалкильные, гетероарильные группы, тиогруппы, аминогруппы, амидные, нитрильные, эпоксильные группы, группы меркапто, уреидо, нитрогруппы, галогруппы и/или цианогруппы, предпочтительно гидроксильные, силильные, алкильные группы, аминогруппы и/или эпоксильные группы.
7. Способ по любому из предыдущих пунктов, где по меньшей мере одна (мет)акрилатная смола б1) имеет среднемассовую молекулярную массу в диапазоне от 1000 до 500000 г/моль, и предпочтительно от 3000 до 250000 г/моль.
8. Способ по любому из предыдущих пунктов, где по меньшей мере одна фенольная смола б2) представляет собой резол.
9. Способ по любому из предыдущих пунктов, где по меньшей мере одна фенольная смола б2) имеет среднемассовую молекулярную массу в диапазоне от 100 до 5000 г/моль, и предпочтительно от 130 до 3000 г/моль.
10. Способ по любому из предыдущих пунктов, где состав Б содержит компоненты б1) и б2) в массовом соотношении, которое составляет от 1:1 до 10:1, предпочтительно от 2:1 до 6:1, и особенно предпочтительно в массовом соотношении, которое составляет от 3,1:1 до 4,6:1.
11. Способ по любому из предыдущих пунктов, где концентрация б1) и б2) в составе Б в сумме находится в диапазоне от 20 до 400 мг/л, и предпочтительно от 50 до 200 мг/л (в пересчете на твердое вещество).
12. Способ по любому из предыдущих пунктов, где в качестве стабилизатора б3) состав Б содержит по меньшей мере один трехблочный сополимер формулы I:
где х и z в каждом случае представляют собой целое число в диапазоне от 4 до 12, и у представляет собой целое число в диапазоне от 35 до 65.
13. Способ по п. 12, где концентрация массы (в пересчете на твердое вещество) стабилизатора б3) в составе Б от 1,5 до 2,5 раз, предпочтительно от 1,8 до 2,2 раз превышает общую концентрацию (мет)акрилатной смолы б1) и фенольной смолы б2).
14. Способ по любому из предыдущих пунктов, где состав Б дополнительно содержит по меньшей мере одно соединение б4) формулы II
1
2
2
w
где R и R в каждом случае независимо друг от друга представляют собой Н или группу HO-(CH)-, где w≥2, х и у в каждом случае независимо друг от друга представляют собой 1-4, и Z представляет собой атом серы или тройную связь С-С.
15. Способ по любому из предыдущих пунктов, где состав Б в качестве дополнительного компонента б5) содержит по меньшей мере одно соединение молибдена.
16. Способ по любому из предыдущих пунктов, где компонент a1) в составе А представляет собой по меньшей мере один комплексный фторид, выбранный из группы, состоящей из комплексных фторидов титана, циркония и гафния.
17. Способ по любому из предыдущих пунктов, где состав А дополнительно содержит а2) по меньшей мере одно соединение, выбранное из группы, состоящей из органоалкоксисиланов, органосиланолов, полиорганосиланолов, органосилоксанов и полиорганосилоксанов.
18. Способ по п. 17, где компонент а2) представляет собой по меньшей мере один органоалкоксисилан, органосиланол, полиорганосиланол, органосилоксан и/или полиорганосилоксан, которые в каждом случае имеют по меньшей мере одну аминогруппу, мочевинную группу, имидогруппу, иминогруппу и/или группу уреидо на органоалкоксисилановое/органосиланольное звено.
19. Способ по любому из предыдущих пунктов, где состав А в качестве компонента а3) дополнительно содержит от 0,1 до 5 г/л катионов цинка, от 5 до 50 мг/л катионов меди и/или от 5 до 50 мг/л катионов церия, и/или от 10 до 100 мг/л по меньшей мере одного соединения молибдена (из расчета молибдена).
20. Способ по любому из предыдущих пунктов, где металлическая поверхность представляет собой сталь и/или оцинкованную сталь.
21. Водный состав Б по любому из пп. 1-15 для улучшения антикоррозионной предварительной обработки металлической поверхности, представляющей собой сталь, оцинкованную сталь, магниевый и/или цинко-магниевый сплав.
22. Концентрат, из которого посредством разбавления водой и необязательно посредством регулирования значения рН может быть получен состав Б по п. 21.
23. Металлическая поверхность, представляющая собой сталь, оцинкованную сталь, магниевый и/или цинко-магниевый сплав, причем она была покрыта посредством способа по любому из пунктов 1 - 20, и при этом полученное покрытие имеет массу слоя, определенную с помощью РФА, которая составляет:
2
I) от 5 до 500 мг/м, из расчета только компонента a1) (из расчета циркония), и необязательно
2
II) от 0,5 до 50 мг/м, из расчета только компонента а2) (из расчета кремния).
24. Применение металлической основы, которая была покрыта посредством способа по любому из пп. 1-20, в автомобильной промышленности, для рельсовых транспортных средств, в аэрокосмической промышленности, в приборостроении, в машиностроении, в строительной промышленности, в мебельной промышленности, для изготовления защитных барьеров, ламп, профилей, облицовки или небольших деталей, для изготовления кузовов или кузовных деталей, отдельных компонентов, предварительно установленных или присоединенных элементов, предпочтительно в автомобильной или авиационной промышленности, для изготовления устройств или установок, в частности бытовой техники, контрольных приборов, контрольно-измерительных приборов или элементов конструкций.